(57)【要約】      （修正有）【課題】絶縁性を付与させた磁性コアおよびその製造方法を提供する。【解決手段】磁性コアは、樹脂被膜が粒子表面に形成された鉄系軟磁性体粉末を圧縮成形後に熱硬化させて製造される。鉄系軟磁性体粉末は、粉末粒子の表面が無機絶縁被膜処理された鉄系軟磁性体粉末であり、樹脂被膜が熱硬化性樹脂の軟化温度以上、熱硬化開始温度未満の温度で乾式混合することにより形成される未硬化樹脂被膜であり、圧縮成形が金型を用いる圧縮成形体の製造であり、熱硬化性樹脂の熱硬化開始温度以上の温度で熱硬化させる。【選択図】図４
2019033268.tif 000002
【特許請求の範囲】
【請求項１】
樹脂被膜が粒子表面に形成された鉄系軟磁性体粉末を圧縮成形後に熱硬化させて製造される磁性コアであって、
前記鉄系軟磁性体粉末は、粉末粒子の表面が無機絶縁被膜処理された鉄系軟磁性体粉末であり、
前記樹脂被膜が熱硬化性樹脂の軟化温度以上、熱硬化開始温度未満の温度で乾式混合することにより形成される未硬化樹脂被膜であり、
前記圧縮成形が金型を用いる圧縮成形体の製造であり、
前記熱硬化が前記熱硬化性樹脂の熱硬化開始温度以上の温度で熱硬化させることを特徴とする磁性コア。
【請求項２】
前記粉末粒子の表面が無機絶縁被膜処理された鉄系軟磁性体粉末は、篩目開き１０６μｍの篩を通過し、同２５μｍの篩を通過しない粒子であることを特徴とする請求項１記載の磁性コア。
【請求項３】
前記熱硬化性樹脂が潜在性硬化剤を含むエポキシ樹脂であることを特徴とする請求項１または請求項２記載の磁性コア。 
【請求項４】
前記潜在性硬化剤がジシアンジアミドであり、この潜在性硬化剤を含むエポキシ樹脂の軟化温度が１００〜１２０℃であることを特徴とする請求項３記載の磁性コア。
【請求項５】
前記鉄系軟磁性体粉末と前記潜在性硬化剤を含むエポキシ樹脂との合計量に対して、前記鉄系軟磁性体粉末が９５〜９９質量％、前記潜在性硬化剤を含むエポキシ樹脂が１〜５質量％配合されていることを特徴とする請求項１から請求項４のいずれか１項記載の磁性コア。
【請求項６】
前記磁性コアが高周波焼入コイルに使用される磁性コアであることを特徴とする請求項１から請求項５のいずれか１項記載の磁性コア。
【請求項７】
請求項１記載の磁性コアの製造方法であって、
前記粉末粒子の表面が無機絶縁被膜処理された鉄系軟磁性体粉末と前記潜在性硬化剤を含むエポキシ樹脂とを該エポキシ樹脂の軟化温度以上、熱硬化開始温度未満の温度で乾式混合する混合工程と、
前記混合工程により生成した凝集ケーキを室温で粉砕して複合磁性粉末を得る粉砕工程と、
前記複合磁性粉末を金型を用いて圧縮成形体とする圧縮成形工程と、
前記エポキシ樹脂の熱硬化開始温度以上の温度で前記圧縮成形体を熱硬化させる硬化工程を含むことを特徴とする磁性コアの製造方法。
【請求項８】
前記圧縮成形工程が９８〜２９４ＭＰａの成形圧力で成形されることを特徴とする請求項７記載の磁性コアの製造方法。
【請求項９】
前記硬化工程が硬化温度１７０〜１９０℃で、不活性ガス雰囲気中で硬化されることを特徴とする請求項７または請求項８記載の磁性コアの製造方法。
【発明の詳細な説明】
【技術分野】
【０００１】
本発明は磁性コアおよびその製造方法に関し、特に高周波焼入装置の加熱コイル部に取り付けられる鉄系軟質磁性コアおよびその製造方法に関する。
【背景技術】
【０００２】
磁性コアは、コイルの背面に取り付けてワークに磁力線を集中させパワーを増強し誘導加熱を促進させる効果や、反対にコイルの前面に取り付けて磁力線を遮蔽（シールド）し焼入れ不要部位の加熱を防ぐ効果があり、高周波焼入装置の加熱コイルには欠かせない部品となっている。
例えば、高周波焼入するワークの形状が複雑で焼入深さを調整する必要がある場合は、取り付けるコアの形状、サイズ、数量、方向、位置などを変更することにより誘導加熱の状態を変化させることができ、ワークの焼入深さを制御することが可能となる。このコア材料には、（１）周波数特性が良好なこと、すなわち周波数の変化に伴うインダクタンスの変化が少ないこと、（２）飽和磁束密度が高いこと、（３）比透磁率が高いこと、（４）鉄損が小さいこと、などの磁気特性が必要となる。
また、多様なワークの形状に対応するため、コア部品も多品種少量生産となることが多く、１つ１つ切削対応にて生産されることが多い。このため、強度が高く切削性に富んだ材料が求められている。
【０００３】
粉末冶金法により製造される磁性コアは、原料ロスが少なく量産性に優れるため、高周波焼入装置の加熱コイルに用いられる磁性コアとして多用されている。例えば、高周波焼入コイル用磁性コアとして、磁性粉をフッ素樹脂で固着した製品や、センダスト粉をフェノール樹脂で固着した製品などが使用されているが、それらの材料強度は比較的低く、薄肉切削時の割れ発生や、コイル取付け時の破損等の問題があった。
【０００４】
上記問題を解決するために、樹脂被膜を粒子表面に形成させた鉄系軟磁性体粉末を圧縮成形後に熱硬化させる磁性コアを本出願人は提案している（特許文献１）。この磁性コアは、経済性、磁気特性、および材料強度に優れた、高周波焼入装置の加熱コイル部に取り付けられる汎用性の高い磁性コアである。
【先行技術文献】
【特許文献】
【０００５】
【特許文献１】特開２０１４−７２４８２号公報
【発明の概要】
【発明が解決しようとする課題】
【０００６】
高周波焼入装置の加熱コイル部に取り付けられる磁性コアには、加熱コイルの形状や磁性コアの取付け形態から、体積固有抵抗値として１０5Ω・ｃｍ程度の電気絶縁性が求められる場合がある。
しかしながら、特許文献１に記載の磁性コアは、汎用性に優れているが電気絶縁性に関しては不十分であるため、使用用途によっては磁性コアを介して電気的短絡、発熱を生じ、磁性コアの耐久性を著しく低下させる場合がある。このため、絶縁性を求められる用途には、展開が困難であるという問題があった。
【０００７】
本発明はこのような問題に対処するためになされたものであり、磁性コア、特に高周波焼入装置の加熱コイル部等に取り付けられる軟質磁性コアとして、特許文献１に記載の磁性コアの長所を活かしつつ、絶縁性を付与させた磁性コアおよびその製造方法の提供を目的とする。
【課題を解決するための手段】
【０００８】
本発明の磁性コアは、樹脂被膜が粒子表面に形成された鉄系軟磁性体粉末を圧縮成形後に熱硬化させて製造される磁性コアである。上記鉄系軟磁性体粉末は、粉末粒子の表面が無機絶縁被膜処理された鉄系軟磁性体粉末であり、上記樹脂被膜が熱硬化性樹脂の軟化温度以上、熱硬化開始温度未満の温度で乾式混合することにより形成される未硬化樹脂被膜であり、上記圧縮成形が金型を用いる圧縮成形体の製造であり、上記熱硬化が上記熱硬化性樹脂の熱硬化開始温度以上の温度で熱硬化させることを特徴とする。
【０００９】
無機絶縁被膜処理された鉄系軟磁性体粉末は、篩目開き１０６μｍの篩を通過し、同２５μｍの篩を通過しない粒子であることを特徴とする。また、この鉄系軟磁性体粉末の粒子表面に形成される樹脂被膜が潜在性硬化剤を含むエポキシ樹脂であることを特徴とする。特に該潜在性硬化剤がジシアンジアミドであり、この潜在性硬化剤を含むエポキシ樹脂の軟化温度が１００〜１２０℃であることを特徴とする。上記鉄系軟磁性体粉末と上記潜在性硬化剤を含むエポキシ樹脂との合計量に対して、上記鉄系軟磁性体粉末が９５〜９９質量％、上記潜在性硬化剤を含むエポキシ樹脂が１〜５質量％配合されていることを特徴とする。
本発明の磁性コアは、高周波焼入コイルに使用される磁性コアであることを特徴とする。
【００１０】
上記本発明に係る磁性コアの製造方法は、上記粉末粒子の表面が無機絶縁被膜処理された鉄系軟磁性体粉末と上記潜在性硬化剤を含むエポキシ樹脂とを該エポキシ樹脂の軟化温度以上、熱硬化開始温度未満の温度で乾式混合する混合工程と、上記混合工程により生成した凝集ケーキを室温で粉砕して複合磁性粉末を得る粉砕工程と、上記複合磁性粉末を金型を用いて圧縮成形体とする圧縮成形工程と、上記エポキシ樹脂の熱硬化開始温度以上の温度で上記圧縮成形体を熱硬化させる硬化工程を含むことを特徴とする。特に上記圧縮成形工程が９８〜２９４ＭＰａの成形圧力で成形されることを特徴とする。また、上記硬化工程が硬化温度１７０〜１９０℃で、不活性ガス雰囲気中で硬化されることを特徴とする。
【発明の効果】
【００１１】
本発明の磁性コアは、特許文献１に記載の磁性コアに比較して、体積固有抵抗で表した電気絶縁性が１０5Ω・ｃｍに向上した。
【図面の簡単な説明】
【００１２】
【図１】磁性コアおよび高周波コイルの配置関係を示す図である。
【図２】磁性コアの斜視図である。
【図３】複合磁性粉末粒子の断面図である。
【図４】製造工程図である。
【発明を実施するための形態】
【００１３】
等速自在継手の外側継手部材は、円柱状の素材から冷間鍛造などの鍛造過程を経て製造され、その後、高周波焼き入れされる。この高周波焼き入れは、外側継手部材のカップ部分の内外面および軸部において高周波焼き入れの焼き入れ度を調整するために、高周波コイルの前面もしくは背面に磁性コアを配置して実施されることが多い。
【００１４】
磁性コアおよび高周波コイルの配置関係を図１に示す。図１（ａ）は環状または矩形状コイルの枠内に磁性コアを嵌め込んで使用する形態の場合を示す図であり、図１（ｂ）はコイルの一端に磁性コアを取付けて使用する形態の場合を示す図である。
図１（ａ）および図１（ｂ）に示すように、コイル２は電気抵抗の低い銅のパイプや板などで構成され、加熱効率の向上や加熱部位の調整のために、磁束を制御する磁性コア１が配置されている。この磁性コア１はコイル電流３ａが流れることで発生する磁束をワークへ集中させたり、反対に遮蔽させたりすることで誘導加熱の状態を変化させることができる。図１（ａ）の場合、絶縁耐力の低い磁性コア１を使用すると、磁性コア１内を介して漏洩電流３ｂが流れ、磁性コア１が絶縁破壊を起して溶損・短絡するなど、磁性コア１の耐久性が著しく低下することがある。これに対して、図１（ｂ）の場合、磁性コア１を介しての電気の短絡は起こらないため、高い絶縁耐力は必ずしも必要とされない。
【００１５】
絶縁耐力を向上させるために、磁性コアの原料となる磁性粉表面を絶縁材料で被覆することにより、体積固有抵抗の大きい磁性コアとすることが考えられた。有機絶縁材料または無機材料をそれぞれ単独で被覆したが体積固有抵抗は大きく向上しなかった。しかしながら、有機絶縁材料と無機材料とを複層にすることで、それぞれ単独層の場合に比較して、１０万倍以上の体積固有抵抗の向上がみられた。本発明はこのような知見に基づくものである。
【００１６】
磁性コアの斜視図の一例を図２に、原料となる複合磁性粉末粒子の断面図を図３に示す。磁性コア１は、複合磁性粉末粒子４を圧縮成形・加熱硬化させて得られる。複合磁性粉末粒子４は、鉄系軟磁性体粉末粒子４ａの表面に無機絶縁被膜４ｂが被覆され、さらにこの無機絶縁被膜４ｂ表面に未硬化の樹脂被膜４ｃが被覆されている。磁性コア１は、複合磁性粉末粒子４を圧縮成形し、その後に樹脂被膜４ｃを熱硬化させて製造される。その後に必要に応じて、切削加工、バレル加工および防錆処理などの後処理を行なう。高周波コイルの形状、大きさ、場所等により、配置される磁性コアの形状等も適宜変更できる。図２に示す磁性コア１は、環状または矩形状コイルの枠内に嵌め込んで使用される磁性コアの例である。
【００１７】
本発明に使用できる鉄系軟磁性体粉末としては、純鉄、鉄−シリコン系合金、鉄−窒素系合金、鉄−ニッケル系合金、鉄−炭素系合金、鉄−ホウ素系合金、鉄−コバルト系合金、鉄−リン系合金、鉄−ニッケル−コバルト系合金および鉄−アルミニウム−シリコン系合金（センダスト合金）などの粉末を用いることができる。
【００１８】
上記鉄系軟磁性体粉末の中でも、純鉄が好ましく、特に粉末冶金に用いられている還元鉄粉またはアトマイズ鉄粉が好ましい。より好ましくは得られる磁性コアの機械的特性が優れる還元鉄粉である。還元鉄粉は、製鉄工場で発生する酸化鉄などをコークス等で還元し、次に水素雰囲気で熱処理して製造される鉄粉であり、粒子内に空孔を有している。また、アトマイズ鉄粉は、溶けた鋼を高圧水で粉化・冷却し、その後水素雰囲気で熱処理して製造される鉄粉であり、粒子内に空孔がない。還元鉄粉の断面写真は表面に凹凸が多く見られ、この凹凸が圧環強度を低下させていると考えられる。
【００１９】
鉄系軟磁性体粉末粒子の表面は無機絶縁体で被覆されている。無機絶縁材料の種類に特に限定はなく、従来から圧粉磁心において用いられているものを使用することができる。好ましい絶縁材料の例としては、リン酸鉄、リン酸マンガン、リン酸亜鉛、リン酸カルシウム、リン酸アルミニウム等のリン酸金属塩、酸化ケイ素、酸化マグネシウム、酸化アルミニウム、酸化チタン、酸化ジルコニウム等の金属酸化物が挙げられる。また、その他の鉱物を用いることもできる。無機絶縁材料としては１種類の材料を用いてもよいし、２種類以上の材料を併用してもよい。無機絶縁体で被覆されている鉄系軟磁性体粉末の市販品としては、ヘガネス社製商品名；Ｓｏｍａｌｏｙが挙げられる。
【００２０】
上記表面が無機絶縁被膜処理された鉄系軟磁性体粉末は、篩目開きが１０６μｍの篩を通過し、同２５μｍの篩を通過しない粒子であることが好ましい。好ましい範囲は、９０μｍを通過し、３８μｍを通過しない粒子である。２５μｍを通過する微粉は、鉄粒子表面への樹脂被膜の形成が困難になり、１０６μｍ不通過の鉄粉は鉄損が大きくなる。
【００２１】
本発明に使用できるエポキシ樹脂は、接着用エポキシ樹脂として使用できる樹脂であって軟化温度が１００〜１２０℃の樹脂が好ましい。例えば、室温では固体であるが、５０〜６０℃でペースト状になり、１３０〜１４０℃で流動性になり、さらに加熱を続けると硬化反応が始まるエポキシ樹脂であれば使用できる。この硬化反応は１２０℃付近でも始まるが、実用的な硬化時間、例えば２時間以内で硬化反応が終了する温度としては１７０〜１９０℃であることが好ましい。この温度範囲であると、硬化時間は４５〜８０分である。
【００２２】
エポキシ樹脂の樹脂成分としては、例えばビスフェノールＡ型エポキシ樹脂、ビスフェノールＦ型エポキシ樹脂、ビスフェノールＳ型エポキシ樹脂、水添ビスフェノールＡ型エポキシ樹脂、水添ビスフェノールＦ型エポキシ樹脂、スチルベン型エポキシ樹脂、トリアジン骨格含有エポキシ樹脂、フルオレン骨格含有エポキシ樹脂、脂環式エポキシ樹脂、ノボラック型エポキシ樹脂、アクリルエポキシ樹脂、グリシジルアミン型エポキシ樹脂、トリフェノールフェノールメタン型エポキシ樹脂、アルキル変性トリフェノールメタン型エポキシ樹脂、ビフェニル型エポキシ樹脂、ジシクロペンタジエン骨格含有エポキシ樹脂、ナフタレン骨格含有エポキシ樹脂、アリールアルキレン型エポキシ樹脂等が挙げられる。
【００２３】
エポキシ樹脂の硬化剤成分は潜在性エポキシ硬化剤である。潜在性エポキシ硬化剤を用いることにより、軟化温度を１００〜１２０℃に、また硬化温度を１７０〜１９０℃に設定することができ、無機絶縁被膜処理された鉄粉粉末への有機絶縁性塗膜の形成と、その後の圧縮成形および熱硬化を行なうことができる。
潜在性エポキシ硬化剤としては、ジシアンジアミド、三フッ化ホウ素−アミン錯体、有機酸ヒドラジド等が挙げられる。これらの中で、上記硬化条件に適合するジシアンジアミドが好ましい。
また、潜在性エポキシ硬化剤と共に、三級アミン、イミダゾール、芳香族アミンなどの硬化促進剤を含むことができる。
【００２４】
本発明で使用できる上記潜在性硬化剤を含むエポキシ樹脂は、１６０℃で２時間、１７０℃で８０分、１８０℃で５５分、１９０℃で４５分、２００℃で３０分の硬化条件となるように潜在性硬化剤を配合する。
【００２５】
表面が無機絶縁被膜処理された鉄系軟磁性体粉末とエポキシ樹脂の配合割合は、これらの合計量に対して、鉄系軟磁性体粉末が９５〜９９質量％、潜在性硬化剤を含むエポキシ樹脂が１〜５質量％である。エポキシ樹脂が１質量％未満であると、絶縁被膜の形成が困難であり、５質量％を超えると磁気特性の低下と樹脂リッチな粗大な凝集体が発生するからである。
【００２６】
本発明の磁性コアは、上記表面が無機絶縁被膜処理された鉄系軟磁性体粉末と、上記エポキシ樹脂とを１００〜１２０℃の温度で乾式混合することで、鉄系軟磁性体粉末表面に形成された無機絶縁被膜上に未硬化樹脂被膜を形成する。この未硬化樹脂被膜も絶縁被膜であり、熱硬化後は無機絶縁被膜と樹脂被膜との複合絶縁被膜となる。被膜の絶縁性が著しく向上するので、電気絶縁性を要求される分野での磁気コアとして利用できる。
絶縁被膜が表面に形成された鉄系軟磁性体粉末は、金型を用いる圧縮成形により成形体となし、その後エポキシ樹脂の熱硬化開始温度以上の温度で熱硬化させることで一体化された磁性コアが得られる。
【００２７】
本発明の磁性コアは、電気絶縁性に優れているとともに、磁気特性および圧環強度などの機械的特性に優れている。また、成形したのち切削加工性に優れている。このため、薄型の磁性コア、特殊形状の磁性コアを容易に製造できる。そのため、等速自在継手の外側継手部材等に利用できる。
【００２８】
上記磁性コアの製造方法を図４により説明する。図４は製造工程図である。
上述した無機絶縁被膜が表面に形成された鉄系軟磁性体粉末と、上述した潜在性硬化剤が既に配合されているエポキシ樹脂とをそれぞれ準備する。鉄系軟磁性体粉末は予め分級機により篩目開き１０６μｍの篩を通過し、２５μｍの篩を通過しない粒子に調整されている。
混合工程により、無機絶縁鉄系軟磁性体粉末とエポキシ樹脂とを該エポキシ樹脂の軟化温度以上、熱硬化開始温度未満の温度で乾式混合する。この混合工程においては、最初に無機絶縁鉄系軟磁性体粉末とエポキシ樹脂とを室温で十分にブレンダー等を用いて混合する。次に、混合された混合物をニーダー等の混合機に投入してエポキシ樹脂の軟化温度（１００〜１２０℃）にて加熱混合する。この加熱混合の工程により、無機絶縁鉄系軟磁性体粉末の表面にエポキシ樹脂の絶縁被膜が形成される。この段階ではエポキシ樹脂は未硬化である。
【００２９】
ニーダー等の混合機を用いて加熱混合された内容物は、凝集したケーキ状となっている。粉砕工程は、この凝集ケーキを室温で粉砕して篩分けすることにより、表面にエポキシ樹脂の絶縁膜が形成された複合磁性粉末を得る工程である。粉砕はヘンシェルミキサーが好ましく、篩分けは６０メッシュ（２５０μｍ）の篩を通過する粒子とすることが好ましい。
【００３０】
圧縮成形工程において使用される金型は９８〜２９４ＭＰａの成形圧力を印加できる金型であればよい。成形圧力が９８ＭＰａ未満では磁気特性や強度が低く、２９４ＭＰａを超えるとエポキシ樹脂が金型内壁に固着したり、樹脂被膜の破壊により絶縁性が低下するからである。
【００３１】
金型より取り出された成形品は、１７０〜１９０℃の温度で、４５〜８０分加熱硬化される。１７０℃未満では硬化に長時間かかり、１９０℃を超えると劣化が始まるからである。加熱硬化は、窒素雰囲気で行なうことが好ましい。
加熱硬化後、必要に応じて、切削加工、バレル加工、防錆処理などを行ない磁性コアが得られる。
【実施例】
【００３２】
実施例１
粒子表面が無機絶縁被膜で覆われた鉄粉粒子９７．０ｇと、硬化剤としてジシアンジアミドを含むエポキシ樹脂粉末３．０ｇとをブレンダーにて室温で１０分間混合した。使用した鉄粉粒子は篩目開き１０６μｍの篩を通過し、２５μｍの篩を通過しない粒子を使用した。混合物をニーダーに投入して１１０℃で１５分間加熱混練した。ニーダーより凝集したケーキを取り出して冷却した後、粉砕機で粉砕した。次いで金型を用いて２００ＭＰａの成形圧力で圧縮成形した。圧縮成形品を金型より取り出し、１８０℃の温度で１時間窒素雰囲気で硬化させた。さらに切削加工を施し磁性コアを製造した。
【００３３】
また、磁気特性測定用トロイダル状の試験片を上記条件で作製し磁気特性を測定した。試験片は、内径７．６ｍｍφ、外径１２．６ｍｍφ、厚さ５．７ｍｍの平円筒状の磁性コアとし、この磁性コアに一次側巻線および二次側巻線を巻回してトロイダル状の供試試験片を得た。一次側巻線に直流を通電して磁化力（Ａ／ｍ）を変化させたときの二次側巻線の磁束密度を測定して飽和磁束密度を測定した。また、上記磁性コアにそれぞれインダクタンスが１０μＨとなるように巻線の巻回数を調製し、１ｋＨｚにおけるインダクタンスを１００％として、周波数を変化させたときのインダクタンスおよび比透磁率を測定した。上記磁性コアを用いて表１に示す条件で鉄損および温度特性（インダクタンス変化率）を測定した。さらに、上記磁性コアの圧環強度を測定した。測定は、磁性コアに、その直径方向の荷重を破壊が生じるまで連続して加え、破壊したときの荷重を測定した。測定結果を表１に示す。
【００３４】
また、表面硬さ、体積抵抗、表面抵抗、密度測定用として１０ｍｍ×２５ｍｍ×３ｍｍ厚さの試験片を作製した。表面硬さはロックウェル硬さ試験法により、体積抵抗および表面抵抗は四探針法により、密度は水中法により、それぞれ測定した。測定結果を表１に示す。
【００３５】
比較例１
鉄粉粒子として粒子表面が無機絶縁被膜で覆われていない以外は、実施例１と同様の鉄粉粒子を用いて、実施例１と同様の方法で磁性コアを製造した。実施例１と同様の方法で評価した結果を表１に示す。
【００３６】
比較例２
実施例１で用いた、粒子表面が無機絶縁被膜で覆われた鉄粉粒子を金型を用いて９００ＭＰａの成形圧力で圧縮成形した。圧縮成形品を金型より取り出し、５３０℃の温度で２０分間空気雰囲気で熱処理した。さらに切削加工を施し磁性コアを製造した。実施例１と同様の方法で評価した結果を表１に示す。
【００３７】
比較例３および比較例４
鉄粉をポリテトラフルオロエチレンで固着した磁性コア（比較例３）、センダスト粉をフェノール樹脂で固着した磁性コア（比較例４）を上記試験片と同一の形状として、実施例１と同一の評価を行なった。切削加工の工程で、比較例３および比較例４の磁性コアは機械的強度が弱く、薄肉部の切削可能では割れ、クラックが発生した。結果を表１に示す。
【００３８】
【表１】
2019033268.tif 000003
【００３９】
実施例１の磁性コアは、比較例１および比較例２の磁性コアに比較して、電気絶縁性が１０5倍以上向上した。
【産業上の利用可能性】
【００４０】
本発明の磁性コアは、経済性、磁気特性および材料強度に優れているとともに、体積固有抵抗、表面抵抗などの電気特性に優れているので、汎用の磁性コアとして利用できる。特に、環状または矩形状コイルの枠内に磁性コアを嵌め込んで使用する磁性コアに特に有効に利用できる。また、複雑な形状を必要とされる、例えば高周波焼入装置の加熱コイル部に取り付けられる軟質磁性コアとして利用できる。
【符号の説明】
【００４１】
１  磁性コア
２  コイル
３  電流
４  複合磁性粉末粒子
【図１】
2019033268.tif 000004
【図２】
2019033268.tif 000005
【図３】
2019033268.tif 000006
【図４】
2019033268.tif 000007